(57)【要約】【課題】フッ素化合物および有機溶媒を含む電解液を安全に処理する方法を提供する。【解決手段】フッ素含有電解液にアルカリを添加して前記フッ素含有電解液に含まれる炭酸エステルを加水分解すると共に、前記フッ素含有電解液に含まれるフッ素およびリンを固定した後に、前記フッ素含有電解液を加熱して前記フッ素含有電解液に含まれる揮発成分を気化し、前記揮発成分が気化した気化ガスから有機溶媒成分を回収することを特徴とするフッ素含有電解液の処理方法であり、例えば、廃電池にアルカリを注入し、あるいは廃電池をアルカリ溶液に浸漬し、あるいは廃電池を切断または破砕して粉末アルカリあるいはアルカリ溶液を加えた後に、加熱して揮発成分を気化し、気化ガスに含まれるアルコールやジオールを回収する処理方法。【選択図】図１
2015092466.tif 000002
【特許請求の範囲】
【請求項１】
フッ素含有電解液にアルカリを添加して前記フッ素含有電解液に含まれる炭酸エステルを加水分解すると共に、前記フッ素含有電解液に含まれるフッ素およびリンを固定した後に、前記フッ素含有電解液を加熱して前記フッ素含有電解液に含まれる揮発成分を気化し、前記揮発成分が気化した気化ガスから有機溶媒成分を回収することを特徴とするフッ素含有電解液の処理方法。
【請求項２】
前記フッ素含有電解液が、廃電池中の電解液、廃電池を切断ないし破砕した状態の電解液、使用前の電解液、または廃電池から抜き出された電解液である請求項１に記載したフッ素含有電解液の処理方法。
【請求項３】
前記フッ素含有電解液が廃電池中の電解液であって、前記廃電池にアルカリを注入し、あるいは前記廃電池をアルカリ溶液に浸漬した後に、前記廃電池を常圧下あるいは減圧下で加熱して、前記電解液に含まれる揮発成分を気化する請求項１に記載したフッ素含有電解液の処理方法。
【請求項４】
前記フッ素含有電解液が廃電池中の電解液であって、前記廃電池を切断または破砕して粉末アルカリあるいはアルカリ溶液を加えた後に、常圧下あるいは減圧下で前記廃電池を加熱して前記電解液に含まれる揮発成分を気化する請求項１に記載したフッ素含有電解液の処理方法。
【請求項５】
前記アルカリとして、苛性ソーダ（ＮａＯＨ）、Ｃａ系中和剤〔Ｃａ(ＯＨ)2、ＣａＣＯ3、ＣａＯ〕、またはＭｇ系中和剤〔（ＭｇＯ、Ｍｇ(ＯＨ)2〕の粉末、溶液、またはスラリーを用いる請求項１〜請求項４の何れかに記載したフッ素含有電解液の処理方法。
【請求項６】
前記気化ガスを水冷トラップに導入し、前記気化ガスに含まれるアルコールやジオールを回収する請求項１〜請求項５の何れかに記載したフッ素含有電解液の処理方法。
【請求項７】
前記フッ素含有電解液を減圧下で加熱して、前記揮発成分を気化する請求項１に記載したフッ素含有電解液の処理方法。
【請求項８】
前記気化ガスを凝縮して有機溶媒成分を回収する請求項１に記載したフッ素含有電解液の処理方法。
【発明の詳細な説明】
【技術分野】
【０００１】
本発明は、リチウムイオン電池などに使用されているフッ素含有電解液の安全な処理方法に関する。
【背景技術】
【０００２】
電気自動車や電子機器には高容量の電気を供給するために大型のリチウムイオン電池が多く使用されており、電気自動車や電子機器の普及によって大量に生じる使用済み大型電池の処理が問題になりつつある。
【０００３】
リチウムイオン電池などに使用されている電解液には、電解質となるフッ素化合物（ＬｉＰＦ６、ＬｉＢＦ４等）および揮発性の有機溶媒が含まれており、有機溶媒は主に炭酸エステル類であって引火性の物質である。また、ＬｉＰＦ６は水と反応すると加水分解して有毒なフッ化水素を発生する。このため、安全な処理方法が求められている。
【０００４】
リチウムイオン電池やその電解液の処理方法として、従来、以下のような処理方法が知られている。
（Ａ）リチウムイオン電池などを電解液の融点以下に冷凍して電池を解体破砕し、破砕体を有機溶媒中で電解液を分離し、抽出された電解液を蒸留して電解質と有機溶媒に分離する処理方法（特許文献１）。
（Ｂ）使用済みリチウム電池を焙焼し、その焙焼物を破砕して磁性物と非磁性物に分別し、アルミニウムや銅などの有用金属量の多いものを回収する処理方法（特許文献２）、（Ｃ）リチウム電池を超高圧水で開口し、有機溶媒を用いて電解液を回収する処理方法（特許文献３）。
（Ｄ）使用済電池を破砕し、水洗浄後、正極を剥離してＡｌ，Ｃｕ，Ｎｉ，Ｃｏを回収し、残液からＬｉを溶媒抽出して回収する処理方法（特許文献４）。
（Ｅ）使用済電池を破砕し、水洗浄してＬｉＰＦ６を溶出させ、正極を剥離してコバルト酸リチウムを回収する一方、洗浄後液に高温の酸を添加してＬｉＰＦ６をリン酸とフッ素に分解し、これに消石灰を加え、フッ化Ｃａとリン酸Ｃａの混合物を回収する処理方法（特許文献５）。
（Ｆ）リチウムイオン廃電池を、アルカリ土類金属を含む水に浸漬して放電すると共に、電解液に含まれているフッ素やリンを固形化し、さらに予備焙焼して有機成分を燃焼除去した後に、廃電池を解体して粉砕し、粉砕物を焙焼して有価物を回収する方法（特許文献６）。
【先行技術文献】
【特許文献】
【０００５】
【特許文献１】特許第３９３５５９４号公報
【特許文献２】特許第３０７９２８５号公報
【特許文献３】特許第２７２１４６７号公報
【特許文献４】特開２００７−１２２８８５号公報
【特許文献５】特開２０００−１０６２２１号公報
【特許文献６】特開２０１２−２２９４８１号公報
【発明の概要】
【発明が解決しようとする課題】
【０００６】
上記処理方法(Ａ)は、リチウム電池を冷凍下で解体破砕するために冷凍設備を必要とするので実施し難い。上記処理方法(Ｂ)ではリチウム電池の焙焼工程においてフッ素が燃焼ガスとして処理されるので、純度の高いフッ素成分を回収できずフッ素を再利用することができない。上記処理方法(Ｃ)では、回収された電解液の処理が問題になる。電解液には引火性の有機溶媒が含まれており、また電解液中のフッ素化合物は水と反応して有毒なフッ化水素を発生させるので、安全な処理が求められる。上記処理方法(Ｄ)では、有機溶媒が含まれる洗浄後液の処理が問題になる。上記処理方法(Ｅ)では、洗浄後液に高温の酸を添加してＬｉＰＦ6をリン酸とフッ素に分解し、これに消石灰を加えてフッ化Ｃａとリン酸Ｃａを生成させているが、生成される固形分はフッ化Ｃａとリン酸Ｃａの混合物であるので再利用が難しい。上記処理方法(Ｆ)では、水浸漬したときに有機溶媒を含む廃水が大量に生じるので、その処理に負担がかかる。
【０００７】
本発明は、従来の処理方法における上記問題を解決したものであり、フッ素化合物（ＬｉＰＦ6等）および有機溶媒を含む電解液を安全に処理する方法を提供することを目的とする。
【課題を解決するための手段】
【０００８】
本発明は以下の構成からなるフッ素含有電解液の処理方法である。
〔１〕フッ素含有電解液にアルカリを添加して前記フッ素含有電解液に含まれる炭酸エステルを加水分解すると共に、前記フッ素含有電解液に含まれるフッ素およびリンを固定した後に、前記フッ素含有電解液を加熱して前記フッ素含有電解液に含まれる揮発成分を気化し、前記揮発成分が気化した気化ガスから有機溶媒成分を回収することを特徴とするフッ素含有電解液の処理方法。
〔２〕前記フッ素含有電解液が、廃電池中の電解液、廃電池を切断ないし破砕した状態の電解液、使用前の電解液、または廃電池から抜き出された電解液である上記[１]に記載したフッ素含有電解液の処理方法。
〔３〕前記フッ素含有電解液が廃電池中の電解液であって、前記廃電池にアルカリを注入し、あるいは前記廃電池をアルカリ溶液に浸漬した後に、前記廃電池を常圧下あるいは減圧下で加熱して、前記電解液に含まれる揮発成分を気化する上記[１]に記載したフッ素含有電解液の処理方法。
〔４〕前記フッ素含有電解液が廃電池中の電解液であって、前記廃電池を切断または破砕して粉末アルカリあるいはアルカリ溶液を加えた後に、常圧下あるいは減圧下で前記廃電池を加熱して前記電解液に含まれる揮発成分を気化する上記[１]に記載したフッ素含有電解液の処理方法。
〔５〕前記アルカリとして、苛性ソーダ（ＮａＯＨ）、Ｃａ系中和剤〔Ｃａ(ＯＨ)２、ＣａＣＯ３、ＣａＯ〕、またはＭｇ系中和剤〔（ＭｇＯ、Ｍｇ(ＯＨ)２〕の粉末、溶液、またはスラリーを用いる上記[１]〜上記[４]の何れかに記載したフッ素含有電解液の処理方法。
〔６〕前記気化ガスを水冷トラップに導入し、前記気化ガスに含まれるアルコールやジオールを回収する上記[１]〜上記[５]の何れかに記載したフッ素含有電解液の処理方法。
〔７〕前記フッ素含有電解液を減圧下で加熱して、前記揮発成分を気化する上記[１]に記載したフッ素含有電解液の処理方法。
〔８〕前記気化ガスを凝縮して有機溶媒成分を回収する上記[１]に記載したフッ素含有電解液の処理方法。
【０００９】
リチウムイオン電池などに使用されている電解液には電解質のフッ素化合物と有機溶媒が含まれている。この電解質のフッ素化合物は主にＬｉＰＦ６である。また有機溶媒は炭酸エステル類である。
本発明の処理方法は、このような電解液にアルカリを添加して該電解液に含まれている炭酸エステルを加水分解する。該炭酸エステルはアルカリによってアルコールやジオール、二酸化炭素などに加水分解される。この二酸化炭素はガスになり系外に流出し、アルコールやジオールは液中に残る。
【００１０】
また、電解液にアルカリを添加すると、電解液に含まれているＬｉＰＦ６のフッ素成分がアルカリのＮａ、Ｃａと反応してＬｉＦ、ＮａＦ、ＣａＦ２などのフッ素化合物沈澱を生じ、また、該ＬｉＰＦ６のリン成分がアルカリのＮａ、Ｃａと反応してＮａ２ＨＰＯ４、ＣａＨＰＯ４などのリン酸化合物沈澱を生じる。このようにＬｉＰＦ６のフッ素およびリンはアルカリによって固定化される。
【００１１】
このように、アルカリを添加した電解液には炭酸エステルの分解によって生成したアルコールやジオールが含まれているので、この電解液を加熱してアルコールやジオールなどの揮発成分を気化させる。この気化ガスを冷却して凝縮し、凝縮液として回収することができる。また、気化ガスに含まれるメタノールやエタノール、エチレングリコールなどは水に溶けるので、気化ガスを水冷トラップに導入して気化ガスに含まれるメタノールやエタノール、エチレングリコールなどを水溶液として回収することができる。
また、電解液に含まれる炭酸エステルの一部が分解されずに気化されたものは、水に溶けずに水相表面に有機相として分離するので、油水分離して該有機相を回収することができる。
【発明の効果】
【００１２】
本発明の処理方法では、フッ素含有電解液にアルカリを添加し、フッ素含有電解液に含まれるフッ素化合物（ＬｉＰＦ６）を分解して、フッ素およびリンを固定するので、後工程における有害なフッ化水素の発生を回避することができる。その結果、安全に作業を進めることができる。さらに、本発明の処理方法ではフッ素含有電解液を気化させてアルコールやジオールなどの有機溶媒成分を取り出すので、廃電池を冷凍ないし高温で燃焼する必要がない。
【００１３】
また、本発明の処理方法では、アルカリの添加によってフッ素含有電解液中の炭酸エステル類が分解されてアルコールやジオールになるので、炭酸エステル類の沸点よりも低い温度でアルコールやジオールなどの有機溶媒成分を気化させることができる。この結果、これらの回収が容易になる。
【００１４】
さらに、本発明の処理方法では、フッ素含有電解液のフッ素はアルカリの添加によって有機溶媒成分の気化よりも先に分離されているので、回収されたアルコールやジオールにはフッ素が含まれていない。このため、有害なフッ化水素などが発生しないので安全である。
【図面の簡単な説明】
【００１５】
【図１】本発明の実施形態における処理方法の概略を示す工程図である。
【図２】電解液にＮａＯＨ溶液を加えた液体に対し、ＸＲＤ測定を行ったときに得られたＸＲＤ図である。
【発明を実施するための形態】
【００１６】
〔具体的な説明〕
以下、本発明の一実施形態を具体的に説明する。なお、％は特に説明がない限り質量％を表し、ppmは質量ppmを表す。
本実施形態の処理方法では、フッ素含有電解液にアルカリを添加して、前記フッ素含有電解液に含まれる炭酸エステルを分解すると共に、前記フッ素含有電解液に含まれるフッ素分およびリン分を固定化した後に、前記フッ素含有電解液を加熱して揮発成分を気化し、前記揮発成分が気化した気化ガスから有機溶媒成分を回収する。
本実施形態の処理方法の工程図を図１に示す。
【００１７】
本実施形態の処理方法は、リチウム電池などに使用されている電解液に適用できる。リチウムイオン電池などに使用されている電解液には、電解質のフッ素化合物と有機溶媒が含まれている。フッ素化合物は主にヘキサフルオロリン酸リチウム（ＬｉＰＦ6）であり、有機溶媒はジメチルカーボネート（ＤＭＣ）、エチルメチルカーボネート（ＥＭＣ）、ジエチルカーボネート（ＤＥＣ）、プロピレンカーボネート（ＰＣ），エチレンカーボネート（ＥＣ）などの炭酸エステルである。ＤＭＣ、ＥＭＣ、ＤＥＣは引火性物質である。本実施形態の処理方法は、このようなフッ素化合物と有機溶媒とを含む電解液が使用されているリチウムイオン電池などの処理方法として好適である。
【００１８】
また、本実施形態の処理方法は、このようなフッ素含有電解液であって、廃電池中の電解液、または廃電池を切断ないし破砕した状態の電解液（廃電池を切断ないし破砕して得た電解液）、または使用前の電解液、または廃電池から抜き出された電解液などを処理する方法である。切断ないし破砕された廃電池は、電池内部の電解液が電極材料と共に外部に露出された状態にあるので、電解液を処理することができる。廃電池の切断または破砕は、電解液に引火しないよう不活性ガス雰囲気で行うとよい。
【００１９】
〔アルカリ添加工程〕
本実施形態の処理方法では、フッ素含有電解液にアルカリを添加し（ステップＳ１）、その後に該電解液を加熱して揮発成分を気化する（ステップＳ２）。廃電池の電解液にアルカリを添加する方法として、例えば、使用済みの電池を放電処理した後に、廃電池にアルカリを直接注入する方法が挙げられる。あるいは、使用済みの電池を放電処理した後に、廃電池をアルカリ溶液に浸漬してもよい。一般に、電池には過剰な内部圧を下げるために安全弁が設けられているので、この安全弁を開いてアルカリ溶液を注入し、あるいは安全弁を開いてアルカリ溶液に浸漬するとよい。
【００２０】
切断または破砕された廃電池の電解液を処理する場合は、切断または破砕された廃電池に粉末アルカリあるいはアルカリ溶液を加えてもよい。また、使用前の電解液や廃電池から抜き出された電解液を処理する場合は、使用前の電解液または廃電池から抜き出された電解液に粉末アルカリあるいはアルカリ溶液を加えてもよい。
【００２１】
アルカリとして、Ｎａ系中和剤〔ＮａＯＨ、Ｎａ２ＣＯ３〕、Ｃａ系中和剤〔Ｃａ(ＯＨ)２、ＣａＣＯ３、ＣａＯ〕、またはＭｇ系中和剤〔（ＭｇＯ、Ｍｇ(ＯＨ)２〕の粉末、溶液、またはスラリーを用いることができる。または、これらの混合物を用いてもよい。Ｃａ系中和剤は安価なので使用しやすい。アルカリの溶液またはスラリーを使用する場合には、アルカリの濃度は溶液またはスラリーの全重量の０.１〜２０％が好ましい。ここで、アルカリを廃電池に注入する場合、廃電池に注入されるアルカリ量、すなわち純アルカリ分の重量は電解液量の１０〜８０％であればよい。例えば、アルカリが固体の場合、アルカリ量(ｇ)は固体の重量(ｇ)であり、アルカリが液体の場合、アルカリ量(ｇ)は「液体重量(ｇ)×アルカリ重量濃度(％)」である。アルカリがスラリー(懸濁液)の場合、アルカリ量(ｇ)は「スラリー量(ｇ)×アルカリ重量濃度(％)」である。
【００２２】
電解液に含まれている炭酸エステルは、アルカリの添加によってアルコールやジオールに加水分解される。例えば、次式(１)に示すように、直鎖炭酸エステルはアルコールと二酸化炭素に加水分解される。また、次式(２)に示すように、環状炭酸エステルはジオールと二酸化炭素に加水分解される。生じた二酸化炭素はガスになり系外に流出し、アルコールやジオールは電解液中に残る。
【００２３】
【化１】
2015092466.tif 000003
【００２４】
【化２】
2015092466.tif 000004
【００２５】
例えば、ＤＭＣは分解してメタノールを生じる。ＥＭＣは分解してメタノールとエタノールを生じる。ＤＥＣは分解してエタノールを生じる。ＥＣは分解してエチレングルコールを生じる。これらのアルコールやジオールは炭酸エステルよりも沸点が約３０〜６０℃低いので、気化工程での気化温度を低くすることができる。これにより、アルコールやジオールなどの有機溶媒の回収が容易になる。
【００２６】
電解液に含まれているＬｉＰＦ６は、アルカリのＮａ、Ｃａと反応して分解し、次式(３)、次式(４)に示すように、フッ素化合物の沈殿（ＬｉＦ、ＮａＦ、ＣａＦ２）、およびリン酸化合物の沈殿（Ｎａ２ＨＰＯ４、ＣａＨＰＯ４）が生じて、フッ素およびリンが固定化される。さらに、これらのリン酸化合物はＮａＨＦ2やＮａＦ、ＣａＦに分解される。
【００２７】
【化３】
2015092466.tif 000005
【００２８】
電解液にＮａＯＨ溶液を加えた液体に対し、ＸＲＤ（Ｘ線回折）測定を行ったときに得られたＸＲＤ図（Ｘ線スペクトル図）を図２に示す。図示するように、ＮａＦ、ＮａＨＦ２、ＬｉＦのピークが見られ、フッ素が固定化されている。
【００２９】
本実施形態の処理方法では、電解液に含まれているフッ素およびリンが沈殿物として固定されるので、後工程における有害なフッ化水素の発生が回避され、高い安全性を確保することができる。具体的には、例えば、廃電池にアルカリを注入し、または廃電池をアルカリ溶液に浸漬することによって、ＬｉＰＦ6を分解し、フッ素およびリンを固定する。これにより、該廃電池を加熱してもフッ化水素は殆ど発生せず、安全に廃電池の処理作業を進めることができる。
【００３０】
〔気化工程〕
気化工程（ステップＳ２）では、上記アルカリ処理した廃電池を加熱して、電解液の揮発成分を気化させる。あるいは、アルカリ処理した廃電池を洗浄溶媒で洗浄して電解液を抽出し、抽出された電解液を加熱して揮発成分を気化させてもよい。この場合、洗浄溶媒は水あるいは沸点が１５０℃以下の有機溶媒が好ましい。
内部を不活性ガス雰囲気にした容器内で切断または破砕した廃電池に粉末アルカリあるいはアルカリ溶液を加えた場合は、該容器のまま加熱して揮発成分を気化させればよい。
【００３１】
アルカリ添加工程を経た電解液では、炭酸エステルが分解されてアルコールやジオールになっているので、炭酸エステルの沸点よりも低い温度でアルコールやジオールを気化させることができる。具体的には、ＤＭＣ、ＥＭＣ、ＤＥＣ、ＥＣの沸点はおのおの常圧下で９０℃、１０９℃、１２７℃、２４４℃である。一方、メタノールの沸点は６５℃、エタノールの沸点は７８℃、エチレングリコールの沸点は１９７℃である。このため、６５℃〜１９７℃以上になるように電解液を加熱すればよい。
【００３２】
減圧下で加熱すれば、内部温度が高くなるので揮発成分が気化しやすくなる。例えば、廃電池内部を５kPaに減圧して２０℃〜９０℃に加熱すると、大気圧換算温度で９８℃〜１８１℃の状態になる。このため、メタノール、エタノール、およびエチレングリコールなどを容易に気化させることができる。若しくは、廃電池内部を１kPa〜０.１kPaに減圧して１０℃〜４０℃に加熱しても良い。
【００３３】
〔回収工程〕
気化ガス回収工程（ステップＳ３）では、気化工程において気化されたガス（気化ガス）を冷却して凝縮することにより、気化工程で気化された揮発成分を凝縮液として回収することができる。また、気化ガスに含まれるメタノールやエタノール、エチレングリコールは水に溶けるので、気化されたガスを水冷トラップに導入することにより、これらを水溶液として回収することができる。
【００３４】
電解液に含まれる炭酸エステルの一部が分解されずに気化された場合、気化された炭酸エステルは水に溶けないので、水冷トラップにより得られた水溶液の水相表面に有機相として分離される。このような液体を油水分離することにより、炭酸エステルを回収することができる。
【００３５】
〔分別工程〕
気化処理した後の廃電池は破砕され（ステップＳ４）、破砕物を使用材料に応じて分別し（ステップＳ５）、再資源化するとよい。もしくは、廃電池を切断または破砕した後に気化工程を行ってもよく、廃電池を切断または破砕することにより得られた破砕物を、気化処理後に使用材料に応じて分別し、再資源化するとよい。
【実施例】
【００３６】
本発明の実施形態に係る実施例を以下に示す。フッ素濃度はフッ化物イオン電極法によって分析した。リン酸濃度はＩＣＰ−ＡＥＳ（誘導結合プラズマ発光分光分析装置）によって測定した。
【００３７】
〔実施例１〕
リチウムイオン廃電池（電解液含有量100mL、重量として122.6ｇ含有）を放電した後に安全弁を外して、その開口から２４wt％ＮａＯＨ溶液を注入した。注入時に、電解液中の炭酸エステルの分解によって生じた二酸化炭素と思われるガスが発生するのを、目視により確認した。ＮａＯＨ溶液を注入後、廃電池内部を２０kPaに減圧して、１２０℃で２時間加熱し、気化ガスを冷却して凝縮し、凝縮液を回収した。使用されたＮａＯＨ溶液の濃度と注入量、回収された凝縮液量（有機溶媒量）、液中のフッ素濃度およびリン濃度を表１に示す。
表１に示すように、回収された凝縮液のフッ素濃度は３１ppm、リン濃度は１ppm未満であった。このことから、電解液に含まれるフッ素化合物（ＬｉＰＦ６）が分解され、ほぼ全量が気化残留物（電解液の気化処理後に気化されず残留した物）中に固定されていることが示唆される。回収された凝縮液をガスクロマトグラフィーによって分析し、メタノール、エタノール、およびエチレングリコールが含まれていることを確認した。このことから、電解液の炭酸エステル類がこれらに分解されたことが示唆される。
【００３８】
【表１】
2015092466.tif 000006
【００３９】
〔実施例２〕
リチウムイオン廃電池（電解液含有量100mL、重量として122.6ｇ含有）を放電した後に安全弁を外して、その開口から２０wt％Ｎａ２ＣＯ３溶液を注入した。注入時に、電解液中の炭酸エステルの分解によって生じた二酸化炭素と思われるガスが発生するのを、目視により確認した。Ｎａ２ＣＯ３溶液を注入後、実施例１と同様の条件で気化処理し、気化ガスを冷却して凝縮し、凝縮液を回収した。使用されたＮａ２ＣＯ３溶液の濃度と注入量、回収された凝集液量（有機溶媒量）、液中のフッ素濃度およびリン濃度を表２に示す。
表２に示すように、回収された凝集液のフッ素濃度は４６ppm、リン濃度は１ppm未満であった。このことから、電解液に含まれるフッ素化合物（ＬｉＰＦ６）が分解され、ほぼ全量が気化残留物中に固定されていることが示唆される。回収された凝縮液をガスクロマトグラフィーによって分析し、メタノール、エタノール、およびエチレングリコールが含まれていることを確認した。このことから、電解液の炭酸エステルが加水分解されたことが示唆される。
【００４０】
【表２】
2015092466.tif 000007
【００４１】
〔実施例３〕
リチウムイオン廃電池（電解液含有量100mL、重量として122.6ｇ含有）を放電した後に安全弁を外して、その開口から２０wt％Ｃａ(ＯＨ)２懸濁液を注入した。注入時に、電解液中の炭酸エステルの分解によって生じた二酸化炭素と思われるガスが発生するのを、目視により確認した。Ｃａ(ＯＨ)２懸濁液注入後、実施例１と同様の条件で気化処理し、気化ガスを冷却して凝縮し、凝縮液を回収した。Ｃａ(ＯＨ)２懸濁液の濃度と注入量、回収された凝縮液量（有機溶媒量）、液中のフッ素濃度およびリン濃度を表３に示す。
表３に示すように、回収された凝縮液のフッ素濃度は２９ppm、リン濃度は１ppm未満であった。このことから、電解液に含まれるフッ素化合物（ＬｉＰＦ６）が分解され、ほぼ全量が気化残留物中に固定されていることが示唆される。回収された凝縮液をガスクロマトグラフィーによって分析し、メタノール、エタノール、およびエチレングリコールが含まれていることを確認した。このことから、電解液の炭酸エステルが加水分解されたことが示唆される。
【００４２】
【表３】
2015092466.tif 000008
【００４３】
〔実施例４〕
リチウムイオン廃電池（電解液含有量100mL、重量として122.6ｇ含有）を放電した後に安全弁を外して、その開口から２０wt％ＭｇＯ懸濁液を注入した。注入時に、電解液中の炭酸エステルの分解によって生じた二酸化炭素と思われるガスが発生するのを、目視により確認した。ＭｇＯ懸濁液注入後、実施例１と同様の条件で気化処理し、気化ガスを冷却して凝縮し、凝縮液を回収した。使用されたＭｇＯ懸濁液の濃度と注入量、回収された凝集液量（有機溶媒量）、液中のフッ素濃度およびリン濃度を表４に示す。
表４に示すように、回収された凝集液のフッ素濃度は３９ppm、リン濃度は１ppmであった。このことから、電解液に含まれるフッ素化合物（ＬｉＰＦ６）が分解され、ほぼ全量が気化残留物中に固定されていることが示唆される。回収された凝縮液をガスクロマトグラフィーによって分析し、メタノール、エタノール、およびエチレングリコールが含まれていることを確認した。このことから、電解液の炭酸エステルが加水分解されたことが示唆される。
【００４４】
【表４】
2015092466.tif 000009
【００４５】
〔比較例１〕
リチウムイオン廃電池（電解液含有量100mL、重量として122.6ｇ含有）について、アルカリに代えて硫酸を注入した以外は実施例１と同様にして気化処理し、気化ガスを冷却して凝縮し、凝縮液を回収した。硫酸の濃度と注入量、回収された凝縮液量（有機溶媒量）、液中のフッ素濃度およびリン濃度を表５に示す。
表５に示すように、回収された凝縮液のフッ素濃度は２０５００ppm、リン濃度は１ppmであった。このように、電解液に含まれるフッ素化合物（ＬｉＰＦ６）のフッ素とリンは、気化残留物に固定されず有機溶媒に含まれていた。また、実施例１において目視された二酸化炭素と思われる気体の発生は確認されなかった。
【００４６】
【表５】
2015092466.tif 000010
【００４７】
〔比較例２〕
リチウムイオン廃電池（電解液含有量100mL、重量として122.6ｇ含有）について、アルカリまたは硫酸を注入しないこと以外は実施例１と同様にして気化処理し、気化ガスを冷却して凝縮し、凝縮液を回収した。回収された凝縮液量（有機溶媒量）、液中のフッ素濃度およびリン濃度を表６に示す。
表６に示すように、回収された凝縮液のフッ素濃度は３８００ppm、リン濃度は５０００ppmであった。このように、電解液に含まれるフッ素化合物（ＬｉＰＦ６）のフッ素とリンは、気化残留物に固定されず有機溶媒に含まれていた。また、実施例１において目視された二酸化炭素と思われる気体の発生は確認されなかった。
【００４８】
【表６】
2015092466.tif 000011
【００４９】
〔実施例５〕
市販の電解液100mLをフラスコ中に入れ、そこに２４wt％ＮａＯＨ溶液を注入した。注入時に、電解液中の炭酸エステルの分解によって生じた二酸化炭素と思われるガスが発生するのを、目視により確認した。ＮａＯＨ溶液を注入後、フラスコ内部を２０kPaに減圧して、１２０℃で２時間加熱し、気化ガスを冷却して凝縮し、凝縮液を回収した。使用されたＮａＯＨ溶液の濃度と注入量、回収された凝縮液量（有機溶媒量）、液中のフッ素濃度およびリン濃度を表７に示す。
表７に示すように、回収された凝縮液のフッ素濃度は２０ppm、リン濃度は１ppmであった。このことから、電解液に含まれるフッ素化合物（ＬｉＰＦ６）が分解され、ほぼ全量が気化残留物中に固定されていることが示唆される。回収された凝縮液をガスクロマトグラフィーによって分析し、メタノール、エタノール、およびエチレングリコールが含まれていることを確認した。このことから、電解液の炭酸エステル類がこれらに分解されたことが示唆される。さらに、気化残留液のＸＲＤ測定よって、Ｎａ２ＣＯ３由来のピークが確認された。このことから、電解液中の炭酸エステルが加水分解されて、メタノール等と共にＣＯ２が発生し、このＣＯ２がアルカリ溶液のＮａと反応したことが示唆される。
【００５０】
【表７】
2015092466.tif 000012
【００５１】
以上、本発明の好ましい実施例を説明したが、本発明はこの実施例に限定されることはない。本発明の趣旨を逸脱しない範囲で、構成の付加、省略、置換、およびその他の変更が可能である。本発明は前述した説明によって限定されることはなく、添付の請求の範囲によってのみ限定される。
【産業上の利用可能性】
【００５２】
本発明のフッ素含有電解液の処理方法によれば、フッ素化合物および有機溶媒を含む電解液を安全に処理できる。これにより、フッ素含有電解液を含むリチウム電池を安全に処理できる。
【符号の説明】
【００５３】
Ｓ１：アルカリ添加工程
Ｓ２：気化工程
Ｓ３：気化ガス回収工程
Ｓ４：破砕
Ｓ５：分別工程
【図１】
2015092466.tif 000013
【図２】
2015092466.tif 000014